ЛИСТОВОЙ ПЕНОПЛАСТ НА ОСНОВЕ ПОПЕРЕЧНО-СШИТОЙ ПОЛИМОЛОЧНОЙ КИСЛОТЫ И СПОСОБ ЕГО ПОЛУЧЕНИЯ

1. Листовой пенопласт, содержащий один или более слоев смолы, содержащей полимолочную кислоту, при этом полимолочная кислота в составе смолы является поперечно-сшитой, и имеющий закрытую ячеистую структуру.
2. Листовой пенопласт по п. 1, отличающийся тем, что слой смолы выполнен из композита на основе биоразлагаемой смолы, содержащего от 0,001 до 10 массовых частей сшивающего агента, от 0,1 до 10 массовых частей вспенивающего агента на 100 массовых частей полимолочной кислоты.
3. Листовой пенопласт по п. 1, отличающийся тем, полимолочная кислота содержит один или более из: L-полилактида, D-полилактида и L, D-полилактида.
4. Листовой пенопласт по п. 2, отличающийся тем, что сшивающий агент представляет собой один или более органических пероксидов, выбранных из: дикумилпероксида или пербутилпероксида, диметил-ди-трет-бутилпероксигексана, трет-бутилэтилгексилмонопероксикарбоната, 1,1-ди(трет-бутилперокси)-3,3,5-триметилциклогексана.
5. Листовой пенопласт по п. 2, отличающийся тем, что вспенивающий агент представляет собой один или более элемент, выбранный из азодикарбонамида, п,п′-окси-бис-бензосульфонилгидразида, п-толуолсульфонилгидразида и бензосулофонилгидгазида.
6. Листовой пенопласт по п. 2, отличающийся тем, что композит на основе биоразлагаемой смолы дополнительно содержит один или более элементов, выбранных из сосшивающего агента, совспенивающего агента, пластификатора и неорганического наполнителя.
7. Листовой пенопласт по п. 6, отличающийся тем, что содержание сосшивающего агента составляет 1,0 или менее массовых частей на 100 массовых частей полимолочной кислоты.
8. Листовой пенопласт по п. 6, отличающийся тем, что содержание вспенивающего агента составляет 10,0 или менее массовых частей на 100 массовых частей полимолочной кислоты.
9. Листовой пенопласт по п. 6, отличающийся тем, что содержание пластификатора составляет 100 или менее массовых частей на 100 массовых частей полимолочной кислоты.
10. Листовой пенопласт по п. 6, отличающийся тем, что содержание неорганического наполнителя составляет 300 или менее массовых частей на 100 массовых частей полимолочной кислоты.
11. Способ получения листового пенопласта, содержащего один или более слоев смолы, содержащей полимолочную кислоту, включающий:
поперечную сшивку путем повышения температуры первого композита, содержащего 100 массовых частей полимолочной кислоты и от 0,001 до 10 массовых частей сшивающего агента;
получение листа путем экструдирования или каландрования второго композита, полученного путем последующего добавления от 0,1 до 10 массовых частей вспенивающего агента на 100 массовых частей полимолочной кислоты к поперечно-сшитому первому композиту; и
вспенивание путем пропускания листа через печь.
12. Способ получения листового пенопласта по п. 11, отличающийся тем, что ячейки листового пенопласта являются закрытыми.
13. Способ получения листового пенопласта по п. 11, отличающийся тем, что полимолочная кислота содержит один или более из L-полилактида, D-полилактида и L, D-полилактида.
14. Способ получения листового пенопласта по п. 11, отличающийся тем, что сшивающий агент представляет собой один или более органических пероксидов, выбранных из: дикумилпероксида или пербутилпероксида, диметил-ди-трет-бутилпероксигексана, трет-бутилэтилгексилмонопероксикарбоната, 1,1,-ди(трет-бутилперокси)-3,3,5-триметилциклогексана.
15. Способ получения листового пенопласта по п. 11, отличающийся тем, что вспенивающий агент представляет собой один или более из азодикарбонамида, п,п′-окси-бис-бензосульфонилгидразида, п-толуолсульфонилгидразида и бензосульфонилгидразида.
16. Способ получения листового пенопласта по п. 11, отличающийся тем, что первый композит дополнительно содержит один или более элемент, выбранный из сосшивающего агента и пластификатора.
17. Способ получения листового пенопласта по п. 11, отличающийся тем, что второй композит дополнительно содержит один или более элемент, выбранный из вспенивающего агента, пластификатора и неорганического наполнителя.
18. Способ получения листового пенопласта по п. 16, отличающийся тем, что содержание сосшивающего агента составляет 1,0 или менее массовых частей на 100 массовых частей полимолочной кислоты.
19. Способ получения листового пенопласта по п. 17, отличающийся тем, что содержание вспенивающего агента составляет 10,0 или менее массовых частей на 100 массовых частей полимолочной кислоты.
20. Способ получения листового пенопласта по п. 16 или 17, отличающийся тем, что содержание пластификатора составляет 100 или менее массовых частей на 100 массовых частей полимолочной кислоты.
21. Способ получения листового пенопласта по п. 17, отличающийся тем, что содержание неорганического наполнителя составляет 300 или менее массовых частей на 100 массовых частей полимолочной кислоты.